(57)【要約】      （修正有）【課題】カラーフィルター用の新規な色材料の提供。【解決手段】下式で表される化合物等の化合物。2018028072.tif 000107【選択図】なし【特許請求の範囲】
【請求項１】
下記化学式１で表される化合物：
［化１］
【化１】
2018028072.tif 000071
前記化学式１において、
Ｌ１及びＬ２のうち少なくとも一つは、
【化２】
2018028072.tif 000072
；又は
【化３】
2018028072.tif 000073
であり、残りは、直接結合であり、
Ａｒ１及びＡｒ２は、互いに同一であるか異なっており、それぞれ独立して、置換もしくは非置換のアルキル基；少なくとも一つのカルボキシ基で置換されたアリール基；又は環状無水物で縮合されたアリール基であり、
前記Ｌ１が、
【化４】
2018028072.tif 000074
；又は
【化５】
2018028072.tif 000075
である場合、Ａｒ１は、少なくとも一つのカルボキシ基で置換されたアリール基；又は環状無水物で縮合されたアリール基であり、
前記Ｌ２が、
【化６】
2018028072.tif 000076
；又は
【化７】
2018028072.tif 000077
である場合、Ａｒ２は、少なくとも一つのカルボキシ基で置換されたアリール基；又は環状無水物で縮合されたアリール基であり、
Ｒ１からＲ５及びＲ１０５は、互いに同一であるか異なっており、それぞれ独立して、水素；重水素；ハロゲン基；ヒドロキシ基；スルホン酸塩基；スルホンアミド基；置換もしくは非置換のアルコキシ基；又は置換もしくは非置換のアルキル基であり、
Ｒ１０１からＲ１０４は、互いに同一であるか異なっており、それぞれ独立して、直接結合；又は置換もしくは非置換のアルキレン基であり、
ｒ１及びｒ２は、それぞれ１から５の整数であり、
ｒ３及びｒ４は、それぞれ１から３の整数であり、
ｒ５は、１から４の整数であり、
ｒ１からｒ５がそれぞれ２以上である場合、２以上の括弧内の構造は、互いに同一であるか異なっており、
【化８】
2018028072.tif 000078
は、前記化学式１のＮ及びＡｒ１；又はＮ及びＡｒ２を連結する部位である。
【請求項２】
前記化学式１は、下記化学式１−１から１−６のうちいずれか一つで表されるものである請求項１に記載の化合物：
［化１−１］
【化９】
2018028072.tif 000079
［化１−２］
【化１０】
2018028072.tif 000080
［化１−３］
【化１１】
2018028072.tif 000081
［化１−４］
【化１２】
2018028072.tif 000082
［化１−５］
【化１３】
2018028072.tif 000083
［化１−６］
【化１４】
2018028072.tif 000084
前記化学式１−１から１−６において、
Ｒ１からＲ５、ｒ１からｒ５、Ｒ１０１からＲ１０５、Ａｒ１及び  Ａｒ２の定義は、前記化学式１と同じであり、
Ｒ２０５は、互いに同一であるか異なっており、それぞれ独立して、水素；重水素；ハロゲン基；ヒドロキシ基；スルホン酸塩基；スルホンアミド基；置換もしくは非置換のアルコキシ基；又は置換もしくは非置換のアルキル基であり、
Ｒ２０１からＲ２０４は、互いに同一であるか異なっており、それぞれ独立して、直接結合；又は置換もしくは非置換のアルキレン基である。
【請求項３】
前記Ａｒ１及びＡｒ２は、互いに同一であるか異なっており、それぞれ独立して、下記化学式１−Ａで表されるものである請求項１に記載の化合物：
［化１−Ａ］
【化１５】
2018028072.tif 000085
前記化学式１−Ａにおいて、
Ｇ１からＧ５のうち少なくとも一つは、カルボキシ基であり、残りは、水素であるか、隣接する環は互いに結合して、マレイン酸無水物を形成し、
【化１６】
2018028072.tif 000086
は、前記化学式１のＬ１又はＬ２に結合される部位である。
【請求項４】
前記Ａｒ１及びＡｒ２は、互いに同一であるか異なっており、それぞれ独立して、１から３個のカルボキシ基で置換されたフェニル基である請求項１に記載の化合物。
【請求項５】
前記化学式１は、下記化合物の中から選択されるものである請求項１に記載の化合物：
【化１７】
2018028072.tif 000087
【化１８】
2018028072.tif 000088
【化１９】
2018028072.tif 000089
【化２０】
2018028072.tif 000090
【化２１】
2018028072.tif 000091
【化２２】
2018028072.tif 000092
【化２３】
2018028072.tif 000093
【化２４】
2018028072.tif 000094
【化２５】
2018028072.tif 000095
【化２６】
2018028072.tif 000096
【化２７】
2018028072.tif 000097
【化２８】
2018028072.tif 000098
【化２９】
2018028072.tif 000099
【化３０】
2018028072.tif 000100
【化３１】
2018028072.tif 000101
【化３２】
2018028072.tif 000102
【化３３】
2018028072.tif 000103
【化３４】
2018028072.tif 000104
【化３５】
2018028072.tif 000105
【化３６】
2018028072.tif 000106
前記化合物において、Ｘは、−ＳＯ３Ｎａ又は−ＳＯ２ＮＨＲ'であり、
Ｒ'は、炭素数１から２０の直鎖又は分枝鎖のアルキル基である。
【請求項６】
請求項１から５のいずれか一項に記載の化合物を含む色材組成物。
【請求項７】
染料及び顔料のうち少なくとも１種をさらに含む請求項６に記載の色材組成物。
【請求項８】
前記染料は、キサンテン染料、シアニン染料及びアザポルフィリン染料の中から選択される１以上の染料であり、
前記顔料は、青色顔料又は紫色顔料である請求項７に記載の色材組成物。
【請求項９】
請求項１に記載の化学式１で表される化合物；バインダー樹脂；多官能性モノマー；光開始剤；酸化防止剤；及び溶媒を含む樹脂組成物。
【請求項１０】
請求項９に記載の樹脂組成物を含むカラーフィルター。
【請求項１１】
請求項１０に記載のカラーフィルターを含むディスプレイ装置。
【発明の詳細な説明】
【技術分野】
【０００１】
本明細書は、新規な化合物、これを含む色材組成物及びこれを含む樹脂組成物に関する。
【背景技術】
【０００２】
近年、液晶ディスプレイ（ＬＣＤ）の光源として、既存のＣＣＦＬの代わりに、駆動でも液晶でもない自発光をするＬＥＤ又はＯＬＥＤ素子が多く用いられている。ＬＥＤ又はＯＬＥＤを光源として用いると、それ自体で赤色、緑色、青色の光を発するため、別途のカラーフィルターを要しない。
【０００３】
しかしながら、一般にＬＥＤ又はＯＬＥＤ光源から発する光を用いて、要求される色座標に合わせるか、調節することは容易でない。また、既に開発された色材料、特に顔料を用いた顔料分散法を用いたカラーフィルターの製造の際、色純度、輝度、コントラストを向上する方法は限界に達している。これに加え、カラーフィルターの薄膜化のためには、色材料の使用量を低減しければならない。
【０００４】
かかる問題点を克服し、要求条件を満足させるためには、新規な色材料の開発が要求される。
【先行技術文献】
【特許文献】
【０００５】
【特許文献１】韓国公開特許第２００１−０００９０５８号公報
【発明の概要】
【発明が解決しようとする課題】
【０００６】
本明細書は、新規な化合物、これを含む色材組成物及びこれを含む樹脂組成物を提供する。
【課題を解決するための手段】
【０００７】
本明細書の一実施態様によれば、下記化学式１で表される化合物を提供する。
［化１］
【化１】
2018028072.tif 000002
上記化学式１において、
Ｌ１及びＬ２のうち少なくとも一つは、
【化２】
2018028072.tif 000003
；又は
【化３】
2018028072.tif 000004
であり、残りは、直接結合であり、
Ａｒ１及びＡｒ２は、互いに同一であるか異なっており、それぞれ独立して、置換もしくは非置換のアルキル基；少なくとも一つのカルボキシ基で置換されたアリール基；又は環状無水物で縮合されたアリール基であり、
前記Ｌ１が、
【化４】
2018028072.tif 000005
；又は
【化５】
2018028072.tif 000006
である場合、Ａｒ１は、少なくとも一つのカルボキシ基で置換されたアリール基；又は環状無水物で縮合されたアリール基であり、
前記Ｌ２が、
【化６】
2018028072.tif 000007
；又は
【化７】
2018028072.tif 000008
である場合、Ａｒ２は、少なくとも一つのカルボキシ基で置換されたアリール基；又は環状無水物で縮合されたアリール基であり、
Ｒ１からＲ５及びＲ１０５は、互いに同一であるか異なっており、それぞれ独立して、水素；重水素；ハロゲン基；ヒドロキシ基；スルホン酸塩基；スルホンアミド基；置換もしくは非置換のアルコキシ基；又は置換もしくは非置換のアルキル基であり、
Ｒ１０１からＲ１０４は、互いに同一であるか異なっており、それぞれ独立して、直接結合；又は置換もしくは非置換のアルキレン基であり、
ｒ１及びｒ２は、それぞれ１から５の整数であり、
ｒ３及びｒ４は、それぞれ１から３の整数であり、
ｒ５は、１から４の整数であり、
ｒ１からｒ５がそれぞれ２以上である場合、２以上の括弧内の構造は、互いに同一であるか異なっており、
【化８】
2018028072.tif 000009
は、前記化学式１のＮ及びＡｒ１；又はＮ及びＡｒ２を連結する部位である。
【０００８】
本明細書のまた一つの実施状態によれば、上記化学式１で表される化合物を含む色材組成物を提供する。
【０００９】
本明細書のまた一つの実施状態によれば、上記色材組成物を含む樹脂組成物を提供する。
【００１０】
本明細書の一実施態様によれば、上述した樹脂組成物を含むカラーフィルターを提供する。
【００１１】
また、本明細書の一実施態様によれば、上述したカラーフィルターを含むディスプレイ装置を提供する。
【発明の効果】
【００１２】
本明細書の一実施態様に係る化学式１で表される化合物は、溶剤に対する溶解度に優れ、耐熱性及び耐化学性に優れる。
【００１３】
また、本明細書の一実施態様によれば、上記化学式１で表される化合物を含む色材組成物は、既存の顔料を使用した場合よりも、高輝度を発揮し、耐熱性及び耐化学性を改善することができる。さらに、これを用いた着色樹脂組成物を用いて、耐熱性及び耐化学性に優れたカラーフィルターの作製が可能である。
【発明を実施するための形態】
【００１４】
以下、本明細書をより詳細に説明する。
【００１５】
本明細書の一実施態様によれば、上記化学式１で表される化合物を提供する。
【００１６】
本明細書において置換基の例示は以下で説明するが、これに限定されるものではない。
【００１７】
上記「置換」という用語は、化合物の炭素原子に結合された水素原子が他の置換基に変わることを意味し、置換される位置は、水素原子が置換される位置、すなわち、置換基が置換可能な位置であれば限定せず、２以上置換される場合、２以上の置換基は、互いに同一であるか異なっていてもよい。
【００１８】
本明細書において「置換もしくは非置換の」という用語は、重水素；ハロゲン基；ニトリル基；ニトロ基；イミド基；アミド基；カルボニル基；エステル基；ヒドロキシ基；スルホン酸塩基；スルホンアミド基；カルボキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のアミン基；置換もしくは非置換のアリール基；及び置換もしくは非置換の複素環基からなる群より選択された１又は２以上の置換基で置換されたか、もしくはいずれの置換基も持たないことを意味する。
【００１９】
本明細書において、
【化９】
2018028072.tif 000010
は、他の置換基又は結合部に結合される部位を意味する。
【００２０】
本明細書において、ハロゲン基は、フッ素、塩素、臭素又はヨウ素であってもよい。
【００２１】
本明細書において、イミド基の炭素数は特に限定されないが、炭素数１から３０であることが好ましい。具体的に、下記のような構造の化合物であってもよいが、これに限定されるものではない。
【化１０】
2018028072.tif 000011
【００２２】
本明細書において、アミド基は、アミド基の窒素が水素、炭素数１から３０の直鎖、分枝鎖又は環状アルキル基又は炭素数６から３０のアリール基で置換されることができる。具体的に、下記構造式の化合物であってもよいが、これに限定されるものではない。
【化１１】
2018028072.tif 000012
【００２３】
本明細書において、カルボニル基の炭素数は特に限定されないが、炭素数１から３０であることが好ましい。具体的に、下記のような構造の化合物であってもよいが、これに限定されるものではない。
【化１２】
2018028072.tif 000013
【００２４】
本明細書において、エステル基は、エステル基の酸素が炭素数１から２５の直鎖、分枝鎖又は環状アルキル基又は炭素数６から３０のアリール基で置換されることができる。具体的に、下記構造式の化合物であってもよいが、これに限定されるものではない。
【化１３】
2018028072.tif 000014
【００２５】
本明細書において、スルホン酸アミドの窒素が水素、炭素数１から３０の直鎖、分枝鎖又は環状アルキル基又は炭素数６から３０のアリール基で置換されることができる。
【００２６】
本明細書において、スルホン酸塩基は、−ＳＯ３Ｘのように表されることができ、Ｘは、水素又は１族元素であってもよい。例えば、スルホン酸塩基としては、−ＳＯ３Ｎａがある。
【００２７】
本明細書において、カルボキシ基は、−ＣＯＯＨを意味する。
【００２８】
本明細書において、上記アルキル基は、直鎖又は分枝鎖であってもよく、炭素数は特に限定されないが、１から３０であることが好ましい。具体的な例としては、メチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチル−ブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、４−メチルヘキシル、５−メチルヘキシルなどがあるが、これに限定されるものではない。
【００２９】
本明細書において、シクロアルキル基は、特に限定されないが、炭素数３から３０であることが好ましく、具体的には、シクロプロピル、シクロブチル、シクロペンチル、３−メチルシクロペンチル、２，３−ジメチルシクロペンチル、シクロヘキシル、３−メチルシクロヘキシル、４−メチルシクロヘキシル、２，３−ジメチルシクロヘキシル、３，４，５−トリメチルシクロヘキシル、４−ｔｅｒｔ−ブチルシクロヘキシル、シクロヘプチル、シクロオクチルなどがあるが、これに限定されるものではない。
【００３０】
本明細書において、上記アルコキシ基は、直鎖、分枝鎖又は環状であってもよい。アルコキシ基の炭素数は特に限定されないが、炭素数１から３０であることが好ましい。具体的に、メトキシ、エトキシ、ｎ−プロポキシ、イソプロポキシ、ｉ−プロピルオキシ、ｎ−ブトキシ、イソブトキシ、ｔｅｒｔ−ブトキシ、ｓｅｃ−ブトキシ、ｎ−ペンチルオキシ、ネオペンチルオキシ、イソペンチルオキシ、ｎ−ヘキシルオキシ、３，３−ジメチルブチルオキシ、２−エチルブチルオキシ、ｎ−オクチルオキシ、ｎ−ノニルオキシ、ｎ−デシルオキシ、ベンジルオキシ、ｐ−メチルベンジルオキシなどであってもよいが、これに限定されるものではない。
【００３１】
本明細書において、アミン基は、−ＮＨ２（アミノ基）；アルキルアミン基；Ｎ−アリールアルキルアミン基；アリールアミン基；Ｎ−アリールヘテロアリールアミン基；Ｎ−アルキルヘテロアリールアミン基及びヘテロアリールアミン基からなる群より選択されることができ、置換基に含まれる炭素の数は特に限定されないが、１から３０であることが好ましい。アミン基の具体的な例としては、メチルアミン基、ジメチルアミン基、エチルアミン基、ジエチルアミン基、フェニルアミン基、ナフチルアミン基、ビフェニルアミン基、アントラセニルアミン基、９−メチル−アントラセニルアミン基、ジフェニルアミン基、Ｎ−フェニルナフチルアミン基、ジトリルアミン基、Ｎ−フェニルトリルアミン基、トリフェニルアミン基などがあるが、これに限定されるものではない。
本明細書において、Ｎ−アルキルアリールアミン基は、アミン基のＮにアルキル基及びアリール基が置換されたアミン基を意味する。
【００３２】
本明細書において、Ｎ−アリールヘテロアリールアミン基は、アミン基のＮにアリール基及びヘテロアリール基が置換されたアミン基を意味する。
【００３３】
本明細書において、Ｎ−アルキルヘテロアリールアミン基は、アミン基のＮにアルキル基及びヘテロアリールアミン基が置換されたアミン基を意味する。
【００３４】
本明細書において、アルキルアミン基、Ｎ−アリールアルキルアミン基、アルキルチオキシ基、アルキルスルホキシ基、Ｎ−アルキルヘテロアリールアミン基中のアルキル基は、上述したアルキル基の例示の通りである。具体的に、アルキルチオキシ基としては、メチルチオキシ基、エチルチオキシ基、ｔｅｒｔ−ブチルチオキシ基、ヘキシルチオキシ基、オクチルチオキシ基などがあり、アルキルスルホキシ基としては、メチル、エチルスルホキシ基、プロピルスルホキシ基、ブチルスルホキシ基などがあるが、これに限定されるものではない。
【００３５】
本明細書において、上記アルケニル基は、直鎖又は分枝鎖であってもよく、炭素数は特に限定されないが、２から３０であることが好ましい。具体的な例としては、ビニル、１−プロペニル、イソプロペニル、１−ブテニル、２−ブテニル、３−ブテニル、１−ペンテニル、２−ペンテニル、３−ペンテニル、３−メチル−１−ブテニル、１，３−ブタジエニル、アリル、１−フェニルビニル−１−イル、２−フェニルビニル−１−イル、２，２−ジフェニルビニル−１−イル、２−フェニル−２−（ナフチル−１−イル）ビニル−１−イル、２，２−ビス（ジフェニル−１−イル）ビニル−１−イル、スチルベニル基、スチレニル基などがあるが、これに限定されるものではない。
【００３６】
本明細書において、アリール基は、単環式又は多環式であってもよい。
【００３７】
上記アリール基が単環式アリール基の場合、炭素数は特に限定されないが、炭素数６から３０であることが好ましい。具体的に単環式アリール基としては、フェニル基、ビフェニル基、ターフェニル基などが挙げられるが、これに限定されるものではない。
【００３８】
上記アリール基が多環式アリール基の場合、炭素数は特に限定されないが、炭素数１０から３０であることが好ましい。具体的に多環式アリール基としては、ナフチル基、アントラセニル基、フェナントリル基、ピレニル基、ペリレニル基、クリセニル基、フルオレニル基などが挙げられるが、これに限定されるものではない。
【００３９】
本明細書において、「隣接する」基は、該当置換基が置換された原子と直接連結された原子に置換された置換基、該当置換基と立体構造的に最も近く位置した置換基、又は該当置換基が置換された原子に置換された他の置換基を意味することができる。例えば、ベンゼン環でオルト（ｏｒｔｈｏ）位に置換された２つの置換基及び脂肪族環で同一の炭素に置換された２つの置換基は、互いに「隣接する」基と解釈されることができる。
【００４０】
本明細書において、アリールオキシ基、アリールチオキシ基、アリールスルホキシ基、Ｎ−アリールアルキルアミン基、Ｎ−アリールヘテロアリールアミン基及びアリールホスフィン基中のアリール基は、上述したアリール基の例示の通りである。具体的に、アリールオキシ基としては、フェノキシ基、ｐ−トリルオキシ基、ｍ−トリルオキシ基、３，５−ジメチル−フェノキシ基、２，４，６−トリメチルフェノキシ基、ｐ−ｔｅｒｔ−ブチルフェノキシ基、３−ビフェニルオキシ基、４−ビフェニルオキシ基、１−ナフチルオキシ基、２−ナフチルオキシ基、４−メチル−１−ナフチルオキシ基、５−メチル−２−ナフチルオキシ基、１−アントリルオキシ基、２−アントリルオキシ基、９−アントリルオキシ基、１−フェナントリルオキシ基、３−フェナントリルオキシ基、９−フェナントリルオキシ基などがあり、アリールチオキシ基としては、フェニルチオキシ基、２−メチルフェニルチオキシ基、４−ｔｅｒｔ−ブチルフェニルチオキシ基などがあり、アリールスルホキシ基としては、ベンゼンスルホキシ基、ｐ−トルエンスルホキシ基などがあるが、これに限定されるものではない。
【００４１】
本明細書において、アリールアミン基の例としては、置換もしくは非置換のモノアリールアミン基、置換もしくは非置換のジアリールアミン基、又は置換もしくは非置換のトリアリールアミン基がある。上記アリールアミン基中のアリール基は、単環式アリール基であってもよく、多環式アリール基であってもよい。上記アリール基を２以上含むアリールアミン基は、単環式アリール基、多環式アリール基、又は単環式アリール基と多環式アリール基とを同時に含むことができる。例えば、上記アリールアミン基中のアリール基は、上述したアリール基の例示の中から選択されることができる。
【００４２】
本明細書において、ヘテロアリール基は、炭素ではない原子、異種原子を１以上含むものであって、具体的に上記異種原子は、Ｏ、Ｎ、Ｓｅ及びＳなどからなる群より選択される原子を１以上含むことができる。置換基に含まれる炭素の数は特に限定されないが、炭素数２から３０であることが好ましく、上記ヘテロアリール基は単環式又は多環式であってもよい。複素環基の例としては、チオフェン基、フラニル基、ピロール基、イミダゾリル基、チアゾリル基、オキサゾリル基、オキサジアゾリル基、ピリジル基、ビピリジル基、ピリミジル基、トリアジニル基、トリアゾリル基、アクリジル基、ピリダジニル基、ピラジニル基、キノリニル基、キナゾリニル基、キノキサリニル基、フタラジニル基、ピリドピリミジル基、ピリドピラジニル基、ピラジノピラジニル基、イソキノリニル基、インドリル基、カルバゾリル基、ベンゾオキサゾリル基、ベンゾイミダゾリル基、ベンゾチアゾリル基、ベンゾカルバゾリル基、ベンゾチオフェン基、ジベンゾチオフェン基、ベンゾフラニル基、フェナントロリン基（ｐｈｅｎａｎｔｈｒｏｌｉｎｅ）、チアゾリル基、イソオキサゾリル基、オキサジアゾリル基、チアジアゾリル基、ベンゾチアゾリル基、フェノチアジニル基及びジベンゾフラニル基などがあるが、これらに限定されるものではない。
【００４３】
本明細書において、ヘテロアリールアミン基の例としては、置換もしくは非置換のモノヘテロアリールアミン基、置換もしくは非置換のジヘテロアリールアミン基、又は置換もしくは非置換のトリヘテロアリールアミン基がある。上記ヘテロアリール基を２以上含むヘテロアリールアミン基は、単環式ヘテロアリール基、多環式ヘテロアリール基、又は単環式ヘテロアリール基と多環式ヘテロアリール基とを同時に含むことができる。例えば、上記ヘテロアリールアミン基中のヘテロアリール基は、上述したヘテロアリール基の例示の中から選択されることができる。
【００４４】
本明細書において、Ｎ−アリールヘテロアリールアミン基及びＮ−アルキルヘテロアリールアミン基中のヘテロアリール基の例示は、上述したヘテロアリール基の例示の通りである。
【００４５】
本明細書において、複素環基は単環又は多環であってもよく、芳香族、脂肪族又は芳香族と脂肪族との縮合環であってもよく、上記ヘテロアリール基の例示の中から選択されることができる。
【００４６】
本明細書において、アルキレン基は、アルキル基に結合位置が二つあること、すなわち２価基を意味する。これらはそれぞれ２価基であることを除いては、上述したアルキル基の説明が適用されることができる。
【００４７】
本明細書において、環状無水物としては、マレイン酸無水物、フマル酸無水物、グルタル酸無水物などがあるが、これにのみ限定されるものではない。
【００４８】
本明細書の一実施態様によれば、上記化学式１は、下記化学式１−１から１−６のうちいずれか一つで表される。
［化１−１］
【化１４】
2018028072.tif 000015
［化１−２］
【化１５】
2018028072.tif 000016
［化１−３］
【化１６】
2018028072.tif 000017
［化１−４］
【化１７】
2018028072.tif 000018
［化１−５］
【化１８】
2018028072.tif 000019
［化１−６］
【化１９】
2018028072.tif 000020
上記化学式１−１から１−６において、
Ｒ１からＲ５、ｒ１からｒ５、Ｒ１０１からＲ１０５、Ａｒ１及びＡｒ２の定義は、上記化学式１と同じであり、
Ｒ２０５は、互いに同一であるか異なっており、それぞれ独立して、水素；重水素；ハロゲン基；ヒドロキシ基；スルホン酸塩基；スルホンアミド基；置換もしくは非置換のアルコキシ基；又は置換もしくは非置換のアルキル基であり、
Ｒ２０１からＲ２０４は、互いに同一であるか異なっており、それぞれ独立して、直接結合；又は置換もしくは非置換のアルキレン基である。
【００４９】
本明細書の一実施態様によれば、上記化学式１−３及び１−４において、Ａｒ１は、置換もしくは非置換のアルキル基である。
【００５０】
本明細書の一実施態様によれば、上記化学式１−３及び１−４において、Ａｒ１は、アミノ基、カルボキシ基又はヒドロキシ基で置換もしくは非置換のアルキル基である。
【００５１】
本明細書の一実施態様によれば、上記化学式１−３及び１−４において、Ａｒ１は、アミノ基、カルボキシ基又はヒドロキシ基で置換もしくは非置換のｎ−プロピル基である。
【００５２】
本明細書の一実施態様によれば、上記化学式１−３及び１−４において、Ａｒ１は、アミノ基、カルボキシ基又はヒドロキシ基で置換されたｎ−プロピル基である。
【００５３】
本明細書の一実施態様によれば、上記化学式１−５及び１−６において、Ａｒ２は、置換もしくは非置換のアルキル基である。
【００５４】
本明細書の一実施態様によれば、上記化学式１−５及び１−６において、Ａｒ２は、アミノ基、カルボキシ基又はヒドロキシ基で置換もしくは非置換のアルキル基である。
【００５５】
本明細書の一実施態様によれば、上記化学式１−５及び１−６において、Ａｒ２は、アミノ基、カルボキシ基又はヒドロキシ基で置換もしくは非置換のｎ−プロピル基である。
【００５６】
本明細書の一実施態様によれば、上記化学式１−５及び１−６において、Ａｒ２は、アミノ基、カルボキシ基又はヒドロキシ基で置換されたｎ−プロピル基である。
【００５７】
本明細書の一実施態様によれば、上記化学式１において、Ｌ１が直接結合である場合、Ａｒ１は置換もしくは非置換のアルキル基である。
【００５８】
本明細書の一実施態様によれば、上記化学式１において、Ｌ１が直接結合である場合、Ａｒ１は、アミノ基、カルボキシ基又はヒドロキシ基で置換もしくは非置換のアルキル基である。
【００５９】
本明細書の一実施態様によれば、上記化学式１において、Ｌ１が直接結合である場合、Ａｒ１は、アミノ基、カルボキシ基又はヒドロキシ基で置換もしくは非置換のｎ−プロピル基である。
【００６０】
本明細書の一実施態様によれば、上記化学式１において、Ｌ１が直接結合である場合、Ａｒ１は、アミノ基、カルボキシ基又はヒドロキシ基で置換されたｎ−プロピル基である。
【００６１】
本明細書の一実施態様によれば、上記化学式１において、Ｌ２が直接結合である場合、Ａｒ２は置換もしくは非置換のアルキル基である。
【００６２】
本明細書の一実施態様によれば、上記化学式１において、Ｌ２が直接結合である場合、Ａｒ２は、アミノ基、カルボキシ基又はヒドロキシ基で置換もしくは非置換のアルキル基である。
【００６３】
本明細書の一実施態様によれば、上記化学式１において、Ｌ２が直接結合である場合、Ａｒ２は、アミノ基、カルボキシ基又はヒドロキシ基で置換もしくは非置換のｎ−プロピル基である。
【００６４】
本明細書の一実施態様によれば、上記化学式１において、Ｌ２が直接結合である場合、Ａｒ２は、アミノ基、カルボキシ基又はヒドロキシ基で置換されたｎ−プロピル基である。
【００６５】
本明細書の一実施態様によれば、上記Ｒ１からＲ５は、互いに同一であるか異なっており、それぞれ独立して、水素；スルホン酸塩基；スルホンアミド基；又は置換もしくは非置換のアルキル基である。
【００６６】
本明細書の一実施態様によれば、上記Ｒ１からＲ５は、互いに同一であるか異なっており、それぞれ独立して、水素；−ＳＯ３Ｎａ；アルキルスルホンアミド基；又はアルキル基である。
【００６７】
本明細書の一実施態様によれば、上記Ｒ１からＲ５は、互いに同一であるか異なっており、それぞれ独立して、水素；−ＳＯ３Ｎａ；２−エチルヘキシルスルホンアミド基；メチル基；エチル基；ｎ−プロピル基；又はイソプロピル基である。
【００６８】
本明細書の一実施態様によれば、上記Ｒ１０５は水素である。
【００６９】
本明細書の一実施態様によれば、上記Ｒ１０１からＲ１０４は、互いに同一であるか異なっており、それぞれ独立して、直接結合；又はアルキレン基である。
【００７０】
本明細書の一実施態様によれば、上記Ｒ１０１からＲ１０４は、互いに同一であるか異なっており、それぞれ独立して、直接結合；又は炭素数１から１０のアルキレン基である。
【００７１】
本明細書の一実施態様によれば、上記Ｒ１０１からＲ１０４は、互いに同一であるか異なっており、それぞれ独立して、直接結合；又はｎ−プロピレン基である。
【００７２】
本明細書の一実施態様によれば、上記化学式１において、Ｌ１が
【化２０】
2018028072.tif 000021
；又は
【化２１】
2018028072.tif 000022
である場合、Ａｒ１は、少なくとも一つのカルボキシ基で置換されたアリール基；又は環状無水物で縮合されたアリール基であり、
上記Ｌ２が、
【化２２】
2018028072.tif 000023
；又は
【化２３】
2018028072.tif 000024
である場合、Ａｒ２は、少なくとも一つのカルボキシ基で置換されたアリール基；又は環状無水物で縮合されたアリール基である。
【００７３】
本明細書の一実施態様によれば、上記Ａｒ１及びＡｒ２は、互いに同一であるか異なっており、それぞれ独立して、下記化学式１−Ａで表される。
［化１−Ａ］
【化２４】
2018028072.tif 000025
上記化学式１−Ａにおいて、
Ｇ１からＧ５のうち少なくとも一つは、カルボキシ基であり、残りは、水素であるか、隣接する環は互いに結合して、マレイン酸無水物を形成し、
【化２５】
2018028072.tif 000026
は、上記化学式１のＬ１又はＬ２に結合される部位である。
【００７４】
本明細書の一実施態様によれば、上記化学式１−Ａにおいて、Ｇ１からＧ５のうちいずれか一つはカルボキシ基であり、残りは水素である。
【００７５】
本明細書の一実施態様によれば、上記化学式１−Ａにおいて、Ｇ１からＧ５のうち二つはカルボキシ基であり、残りは水素である。
【００７６】
本明細書の一実施態様によれば、上記化学式１−Ａにおいて、Ｇ１からＧ５のうちいずれか三つはカルボキシ基であり、残りは水素である。
【００７７】
本明細書の一実施態様によれば、上記Ａｒ１及びＡｒ２は、互いに同一であるか異なっており、それぞれ独立して、１から３個のカルボキシ基で置換されたフェニル基である。
【００７８】
本明細書の一実施態様によれば、上記化学式１−Ａは、下記構造式の中から選択される。
【化２６】
2018028072.tif 000027
上記構造式において、
【化２７】
2018028072.tif 000028
は、上記化学式１のＬ１又はＬ２に結合される部位である。
【００７９】
本明細書の一実施態様によれば、上記化学式１は、下記化合物の中から選択される。
【化２８】
2018028072.tif 000029
【化２９】
2018028072.tif 000030
【化３０】
2018028072.tif 000031
【化３１】
2018028072.tif 000032
【化３２】
2018028072.tif 000033
【化３３】
2018028072.tif 000034
【化３４】
2018028072.tif 000035
【化３５】
2018028072.tif 000036
【化３６】
2018028072.tif 000037
【化３７】
2018028072.tif 000038
【化３８】
2018028072.tif 000039
【化３９】
2018028072.tif 000040
【化４０】
2018028072.tif 000041
【化４１】
2018028072.tif 000042
【化４２】
2018028072.tif 000043
【化４３】
2018028072.tif 000044
【化４４】
2018028072.tif 000045
【化４５】
2018028072.tif 000046
【化４６】
2018028072.tif 000047
【化４７】
2018028072.tif 000048
上記化合物において、Ｘは、−ＳＯ３Ｎａ又は−ＳＯ２ＮＨＲ'であり、
Ｒ'は、炭素数１から２０の直鎖又は分枝鎖のアルキル基である。
【００８０】
上記化学式１で表される化合物は、後述する製造例を参考にして製造することができる。
【００８１】
本明細書の一実施態様によれば、上記化学式１で表される化合物を含む色材組成物を提供する。
【００８２】
上記色材組成物は、上記化学式１で表される化合物以外に、染料及び顔料のうち少なくとも１種をさらに含むことができる。例えば、上記色材組成物は、上記化学式１で表される化合物のみを含むこともできるが、上記化学式１で表される化合物と１種以上の染料を含むか、上記化学式１で表される化合物と１種以上の顔料を含むか、上記化学式１で表される化合物、１種以上の染料及び１種以上の顔料を含むこともできる。本明細書の一実施態様において、上記色材組成物を含む樹脂組成物を提供する。
【００８３】
本明細書の一実施態様によれば、上記染料は、キサンテン染料、シアニン染料及びアザポルフィリン染料の中から選択される１以上の染料であり、上記顔料は、青色顔料又は紫色顔料である。
【００８４】
上記キサンテン染料、シアニン染料、アザポルフィリン染料は、当該技術分野で使用されるものであれば、特に限定しない。
【００８５】
上記青色顔料は、当該技術分野で使用されるものであれば限定されず、そのうち銅フタロシアニン系青色顔料を含むことができる。上記銅フタロシアニン系青色顔料の例としては、カラーインデックス（Ｔｈｅ  Ｓｏｃｉｅｔｙ  ｏｆ  Ｄｙｅｒｓ  ａｎｄ  Ｃｏｌｏｕｒｉｓｔｓ出版）でピグメントに分類されている化合物が挙げられる。具体的な例としては、Ｃ．Ｉ．  青色顔料（Ｃｏｌｏｒ  Ｉｎｄｅｘ  Ｐｉｇｍｅｎｔ  Ｂｌｕｅ）１、１５、１５：１、１５：２、１５：３、１５：４、１５：６、１６、６０などが挙げられる。
【００８６】
上記紫色顔料は、当該技術分野で使用されるものであれば限定されず、カラーインデックス（Ｔｈｅ  Ｓｏｃｉｅｔｙ  ｏｆ  Ｄｙｅｒｓ  ａｎｄ  Ｃｏｌｏｕｒｉｓｔｓ出版）でピグメントに分類されているＣ．Ｉ．  紫色顔料（Ｃｏｌｏｒ  Ｉｎｄｅｘ  Ｐｉｇｍｅｎｔ  Ｖｉｏｌｅｔ）１、１９、２３、２７、２９、３０、３２、３７、４０、４２、５０などが挙げられる。
【００８７】
本明細書の一実施態様において、上記樹脂組成物は、バインダー樹脂；多官能性モノマー；酸化防止剤；光開始剤；及び溶媒をさらに含むことができる。
【００８８】
上記バインダー樹脂は、樹脂組成物で製造された膜の強度、現像性などの物性を示すことができるものであれば、特に限定しない。
【００８９】
上記バインダー樹脂は、機械的強度を付与する多官能性モノマーとアルカリ溶解性を付与するモノマーとの共重合樹脂を用いることができ、当該技術分野で一般に使用するバインダーをさらに含むことができる。
【００９０】
上記膜の機械的強度を付与する多官能性モノマーは、不飽和カルボン酸エステル類；芳香族ビニル類；不飽和エーテル類；不飽和イミド類；及び酸無水物のうちいずれか一つ以上であってもよい。
【００９１】
上記不飽和カルボン酸エステル類の具体的な例としては、ベンジル（メタ）アクリレート、メチル（メタ）アクリレート、エチル（メタ）アクリレート、ブチル（メタ）アクリレート、ジメチルアミノエチル（メタ）アクリレート、イソブチル（メタ）アクリレート、ｔ−ブチル（メタ）アクリレート、シクロヘキシル（メタ）アクリレート、イソボルニル（メタ）アクリレート、エチルヘキシル（メタ）アクリレート、２−フェノキシエチル（メタ）アクリレート、テトラヒドロフルフリル（メタ）アクリレート、ヒドロキシエチル（メタ）アクリレート、２−ヒドロキシプロピル（メタ）アクリレート、２−ヒドロキシ−３−クロロプロピル（メタ）アクリレート、４−ヒドロキシブチル（メタ）アクリレート、アシルオクチルオキシ−２−ヒドロキシプロピル（メタ）アクリレート、グリセロール（メタ）アクリレート、２−メトキシエチル（メタ）アクリレート、３−メトキシブチル（メタ）アクリレート、エトキシジエチレングリコール（メタ）アクリレート、メトキシトリエチレングリコール（メタ）アクリレート、メトキシトリプロピレングリコール（メタ）アクリレート、ポリ（エチレングリコール）メチルエーテル（メタ）アクリレート、フェノキシジエチレングリコール（メタ）アクリレート、ｐ−ノニルフェノキシポリエチレングリコール（メタ）アクリレート、ｐ−ノニルフェノキシポリプロピレングリコール（メタ）アクリレート、グリシジル（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ヘプタデカフルオロデシル（メタ）アクリレート、トリブロモフェニル（メタ）アクリレート、メチルα−ヒドロキシメチルアクリレート、エチルα−ヒドロキシメチルアクリレート、プロピルα−ヒドロキシメチルアクリレート及びブチルα−ヒドロキシメチルアクリレートからなる群より選択されることができるが、これらにのみ限定されるものではない。
【００９２】
上記芳香族ビニル単量体類の具体的な例としては、スチレン、α−メチルスチレン、（ｏ，ｍ，ｐ）−ビニルトルエン、（ｏ，ｍ，ｐ）−メトキシスチレン、及び（ｏ，ｍ，ｐ）−クロロスチレンからなる群より選択されることができるが、これらにのみ限定されるものではない。
【００９３】
上記不飽和エーテル類の具体的な例としては、ビニルメチルエーテル、ビニルエチルエーテル、及びアリルグリシジルエーテルからなる群より選択されることができるが、これらにのみ限定されるものではない。
【００９４】
上記不飽和イミド類の具体的な例としては、Ｎ−フェニルマレイミド、Ｎ−（４−クロロフェニル）マレイミド、Ｎ−（４−ヒドロキシフェニル）マレイミド、及びＮ−シクロヘキシルマレイミドからなる群より選択されることができるが、これらにのみ限定されるものではない。
【００９５】
上記酸無水物としては、無水マレイン酸、無水メチルマレイン酸、テトラヒドロフタル酸無水物などがあるが、これらにのみ限定されるものではない。
【００９６】
上記アルカリ溶解性を付与するモノマーは、酸基を含むものであれば、特に限定されず、例えば、（メタ）アクリル酸、クロトン酸、イタコン酸、マレイン酸、フマル酸、モノメチルマレイン酸、５−ノルボルネン−２−カルボン酸、モノ−２−（（メタ）アクリロイルオキシ）エチルフタレート、モノ−２−（（メタ）アクリロイルオキシ）エチルサクシネート、ω−カルボキシポリカプロラクトンモノ（メタ）アクリレートからなる群より選択される１種以上を使用することが好ましいが、これらにのみ限定されるものではない。
【００９７】
本明細書の一実施態様によれば、上記バインダー樹脂の酸価は、５０から１３０ＫＯＨ  ｍｇ／ｇであり、重量平均分子量は１，０００から５０，０００である。
【００９８】
上記多官能性モノマーは、光によってフォトレジスト像を形成する役割をするモノマーであって、具体的にはプロピレングリコールメタクリレート、ジペンタエリスリトールヘキサアクリレート、ジペンタエリスリトールアクリレート、ネオペンチルグリコールジアクリレート、６−ヘキサンジオールジアクリレート、１，６−ヘキサンジオールアクリレートテトラエチレングリコールメタクリレート、ビスフェノキシエチルアルコールジアクリレート、トリスヒドロキシエチルイソシアヌレートトリメタクリレート、トリメチルプロパントリメタクリレート、ジフェニルペンタエリスリトールヘキサアクリレート、ペンタエリスリトールトリメタクリレート、ペンタエリスリトールテトラメタクリレート及びジペンタエリスリトールヘキサメタクリレートからなる群より選択される１種又は２種以上の混合物であってもよい。
【００９９】
上記光開始剤は、光によってラジカルを発生させて架橋を触発する開始剤であれば、特に限定されないが、例えば、アセトフェノン系化合物、ビイミダゾール系化合物、トリアジン系化合物、及びオキシム系化合物からなる群より選択される１種以上であってもよい。
【０１００】
上記アセトフェノン系化合物は、２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）−フェニル−（２−ヒドロキシ−２−プロピル）ケトン、１−ヒドロキシシクロヘキシルフェニルケトン、ベンゾインメチルエーテル、ベンゾインエチルエーテル、ベンゾインイソブチルエーテル、ベンゾインブチルエーテル、２，２−ジメトキシ−２−フェニルアセトフェノン、２−メチル−（４−メチルチオ）フェニル−２−モルホリノ−１−プロパン−１−オン、２−ベンジル−２−ジメチルアミノ−１−（４−モルホリノフェニル）−ブタン−１−オン、２−（４−ブロモ−ベンジル−２−ジメチルアミノ−１−（４−モルホリノフェニル）−ブタン−１−オン又は２−メチル−１−［４−（メチルチオ）フェニル）］−２−モルホリノプロパン−１−オンなどがあり、これに限定されない。
【０１０１】
上記ビイミダゾール系化合物としては、２，２−ビス（２−クロロフェニル）−４，４'，５，５'−テトラフェニルビイミダゾール、２，２'−ビス（ｏ−クロロフェニル）−４，４'，５，５'−テトラキス（３，４，５−トリメトキシフェニル）−１，２'−ビイミダゾール、２，２'−ビス（２，３−ジクロロフェニル）−４，４'，５，５'−テトラフェニルビイミダゾール、２，２'−ビス（ｏ−クロロフェニル）−４，４，５，５'−テトラフェニル−１，２'−ビイミダゾールなどがあり、これに限定されない。
【０１０２】
上記トリアジン系化合物は、３−｛４−［２，４−ビス（トリクロロメチル）−ｓ−トリアジン−６−イル］フェニルチオ｝プロピオン酸、１，１，１，３，３，３−ヘキサフルオロイソプロピル−３−｛４−［２，４−ビス（トリクロロメチル）−ｓ−トリアジン−６−イル］フェニルチオ｝プロピオネート、エチル−２−｛４−［２，４−ビス（トリクロロメチル）−ｓ−トリアジン−６−イル］フェニルチオ｝アセタート、２−エポキシエチル−２−｛４−［２，４−ビス（トリクロロメチル）−ｓ−トリアジン−６−イル］フェニルチオ｝アセタート、シクロヘキシル−２−｛４−［２，４−ビス（トリクロロメチル）−ｓ−トリアジン−６−イル］フェニルチオ｝アセタート、ベンジル−２−｛４−［２，４−ビス（トリクロロメチル）−ｓ−トリアジン−６−イル］フェニルチオ｝アセタート、３−｛クロロ−４−［２，４−ビス（トリクロロメチル）−ｓ−トリアジン−６−イル］フェニルチオ｝プロピオン酸、３−｛４−［２，４−ビス（トリクロロメチル）−ｓ−トリアジン−６−イル］フェニルチオ｝プロピオンアミド、２，４−ビス（トリクロロメチル）−６−ｐ−メトキシスチリル−ｓ−トリアジン、２，４−ビス（トリクロロメチル）−６−（１−ｐ−ジメチルアミノフェニル）−１，３−ブタジエニル−ｓ−トリアジン、２−トリクロロメチル−４−アミノ−６−ｐ−メトキシスチリル−ｓ−トリアジンなどがあり、これに限定されない。
【０１０３】
上記オキシム系化合物は、１，２−オクタジオン−１−（４−フェニルチオ）フェニル、−２−（ｏ−ベンゾイルオキシム）（チバガイギー社、ＣＧＩ１２４）、エタノン−１−（９−エチル）−６−（２−メチルベンゾイル−３−イル）−１−（Ｏ−アセチルオキシム）（ＣＧＩ２４２）、Ｎ−１９１９（アデカ社）などがあり、これに限定されない。
【０１０４】
上記溶媒は、アセトン、メチルエチルケトン、メチルイソブチルケトン、メチルセロソルブ、エチルセロソルブ、テトラヒドロフラン、１，４−ジオキサン、エチレングリコールジメチルエーテル、エチレングリコールジエチルエーテル、プロピレングリコールジメチルエーテル、プロピレングリコールジエチルエーテル、ジエチレングリコールジメチルエーテル、ジエチレングリコールジエチルエーテル、ジエチレングリコールメチルエチルエーテル、クロロホルム、塩化メチレン、１，２−ジクロロエタン、１，１，１−トリクロロエタン、１，１，２−トリクロロエタン、１，１，２−トリクロロエテン、ヘキサン、ヘプタン、オクタン、シクロヘキサン、ベンゼン、トルエン、キシレン、メタノール、エタノール、イソプロパノール、プロパノール、ブタノール、ｔ−ブタノール、２−エトキシプロパノール、２−メトキシプロパノール、３−メトキシブタノール、シクロヘキサノン、シクロペンタノン、プロピレングリコールメチルエーテルアセタート、プロピレングリコールエチルエーテルアセタート、３−メトキシブチルアセタート、エチル３−エトキシプロピオネート、エチルセロソルブアセタート、メチルセロソルブアセタート、ブチルアセタート、プロピレングリコールモノメチルエーテル及びジプロピレングリコールモノメチルエーテルからなる群より選択される１種以上であってもよいが、これにのみ限定されるものではない。
【０１０５】
本明細書の一実施態様によれば、上記樹脂組成物中の固形分の総重量を基準に、上記色材組成物の含量は５重量％から９０重量％であり、上記バインダー樹脂の含量は１重量％から３０重量％であり、上記酸化防止剤の含量は０．００１重量％から２０重量％であり、上記光開始剤の含量は０．１重量％から２０重量％であり、上記多官能性モノマーの含量は０．１重量％から５０重量％である。
【０１０６】
上記固形分の総重量とは、樹脂組成物において溶媒を除く成分の総重量の合計を意味する。固形分及び各成分の固形分を基準とした重量％の基準は、液体クロマトグラフィー又はガスクロマトグラフィーなどの当業界で使用される一般的な分析手段で測定することができる。
【０１０７】
本明細書の一実施態様によれば、上記樹脂組成物は、光架橋増感剤、硬化促進剤、酸化防止剤、密着促進剤、界面活性剤、熱重合防止剤、紫外線吸収剤、分散剤及びレベリング剤からなる群より選択される１又は２以上の添加剤を追加で含む。
【０１０８】
本明細書の一実施態様によれば、上記添加剤の含量は、上記樹脂組成物中の固形分の総重量を基準に０．１重量％から２０重量％である。
【０１０９】
上記光架橋増感剤は、ベンゾフェノン、４，４−ビス（ジメチルアミノ）ベンゾフェノン、４，４−ビス（ジエチルアミノ）ベンゾフェノン、２，４，６−トリメチルアミノベンゾフェノン、メチル−ｏ−ベンゾイルベンゾエート、３，３−ジメチル−４−メトキシベンゾフェノン、３，３，４，４−テトラ（ｔ−ブチルパーオキシカルボニル）ベンゾフェノンなどのベンゾフェノン系化合物；９−フルオレノン、２−クロロ−９−フルオレノン、２−メチル−９−フルオレノンなどのフルオレノン系化合物；チオキサントン、２，４−ジエチルチオキサントン、２−クロロチオキサントン、１−クロロ−４−プロピルオキシチオキサントン、イソプロピルチオキサントン、ジイソプロピルチオキサントンなどのチオキサントン系化合物；キサントン、２−メチルキサントンなどのキサントン系化合物；アントラキノン、２−メチルアントラキノン、２−エチルアントラキノン、ｔ−ブチルアントラキノン、２，６−ジクロロ−９，１０−アントラキノンなどのアントラキノン系化合物；９−フェニルアクリジン、１，７−ビス（９−アクリジニル）ヘプタン、１，５−ビス（９−アクリジニルペンタン）、１，３−ビス（９−アクリジニル）プロパンなどのアクリジン系化合物；ベンジル、１，７，７−トリメチル−ビシクロ［２，２，１］ヘプタン−２，３−ジオン、９，１０−フェナントレンキノンなどのジカルボニル化合物；２，４，６−トリメチルベンゾイルジフェニルホスフィンオキシド、ビス（２，６−ジメトキシベンゾイル）−２，４，４−トリメチルペンチルホスフィンオキシドなどのホスフィンオキシド系化合物；メチル−４−（ジメチルアミノ）ベンゾエート、エチル−４−（ジメチルアミノ）ベンゾエート、２−ｎ−ブトキシエチル−４−（ジメチルアミノ）ベンゾエートなどのベンゾエート系化合物；２，５−ビス（４−ジエチルアミノベンザル）シクロペンタノン、２，６−ビス（４−ジエチルアミノベンザル）シクロヘキサノン、２，６−ビス（４−ジエチルアミノベンザル）−４−メチル−シクロペンタノンなどのアミノシナジスト；３，３−カルボニルビニル−７−（ジエチルアミノ）クマリン、３−（２−ベンゾチアゾリル）−７−（ジエチルアミノ）クマリン、３−ベンゾイル−７−（ジエチルアミノ）クマリン、３−ベンゾイル−７−メトキシ−クマリン、１０，１０−カルボニルビス［１，１，７，７−テトラメチル−２，３，６，７−テトラヒドロ−１Ｈ，５Ｈ，１１Ｈ−Ｃ１］−ベンゾピラノ［６，７，８−ｉｊ］−キノリジン−１１−オンなどのクマリン系化合物；４−ジエチルアミノカルコン、４−アジドベンザルアセトフェノンなどのカルコン化合物；２−ベンゾイルメチレン、３−メチル−ｂ−ナフトチアゾリン；からなる群より選択される１種以上を使用することができる。
【０１１０】
上記硬化促進剤としては、硬化及び機械的強度を高めるために使用され、具体的に２−メルカプトベンゾイミダゾール、２−メルカプトベンゾチアゾール、２−メルカプトベンゾオキサゾール、２，５−ジメルカプト−１，３，４−チアジアゾール、２−メルカプト−４，６−ジメチルアミノピリジン、ペンタエリスリトール−テトラキス（３−メルカプトプロピオネート）、ペンタエリスリトール−トリス（３−メルカプトプロピオネート）、ペンタエリスリトール−テトラキス（２−メルカプトアセタート）、ペンタエリスリトール−トリス（２−メルカプトアセタート）、トリメチロールプロパン−トリス（２−メルカプトアセタート）、及びトリメチロールプロパン−トリス（３−メルカプトプロピオネート）からなる群より選択される１種以上を使用することができる。
【０１１１】
本明細書で使用される密着促進剤としては、メタクリロイルオキシプロピルトリメトキシシラン、メタクリロイルオキシプロピルジメトキシシラン、メタクリロイルオキシプロピルトリエトキシシラン、メタクリロイルオキシプロピルジメトキシシランなどのメタクリロイルシランカップリング剤の中から１種以上を選択して使用することができ、アルキルトリメトキシシランとしてオクチルトリメトキシシラン、ドデシルトリメトキシシラン、オクタデシルトリメトキシシランなどから１種以上を選択して使用することができる。
【０１１２】
上記界面活性剤は、シリコーン系界面活性剤又はフッ素系界面活性剤であり、具体的にシリコーン系界面活性剤は、ＢＹＫ−Ｃｈｅｍｉｅ社のＢＹＫ−０７７、ＢＹＫ−０８５、ＢＹＫ−３００、ＢＹＫ−３０１、ＢＹＫ−３０２、ＢＹＫ−３０６、ＢＹＫ−３０７、ＢＹＫ−３１０、ＢＹＫ−３２０、ＢＹＫ−３２２、ＢＹＫ−３２３、ＢＹＫ−３２５、ＢＹＫ−３３０、ＢＹＫ−３３１、ＢＹＫ−３３３、ＢＹＫ−３３５、ＢＹＫ−３４１ｖ３４４、ＢＹＫ−３４５ｖ３４６、ＢＹＫ−３４８、ＢＹＫ−３５４、ＢＹＫ−３５５、ＢＹＫ−３５６、ＢＹＫ−３５８、ＢＹＫ−３６１、ＢＹＫ−３７０、ＢＹＫ−３７１、ＢＹＫ−３７５、ＢＹＫ−３８０、ＢＹＫ−３９０などを使用することができ、フッ素系界面活性剤としては、ＤＩＣ（ＤａｉＮｉｐｐｏｎ  Ｉｎｋ  ＆  Ｃｈｅｍｉｃａｌｓ）社のＦ−１１４、Ｆ−１７７、Ｆ−４１０、Ｆ−４１１、Ｆ−４５０、Ｆ−４９３、Ｆ−４９４、Ｆ−４４３、Ｆ−４４４、Ｆ−４４５、Ｆ−４４６、Ｆ−４７０、Ｆ−４７１、Ｆ−４７２ＳＦ、Ｆ−４７４、Ｆ−４７５、Ｆ−４７７、Ｆ−４７８、Ｆ−４７９、Ｆ−４８０ＳＦ、Ｆ−４８２、Ｆ−４８３、Ｆ−４８４、Ｆ−４８６、Ｆ−４８７、Ｆ−１７２Ｄ、ＭＣＦ−３５０ＳＦ、ＴＦ−１０２５ＳＦ、ＴＦ−１１１７ＳＦ、ＴＦ−１０２６ＳＦ、ＴＦ−１１２８、ＴＦ−１１２７、ＴＦ−１１２９、ＴＦ−１１２６、ＴＦ−１１３０、ＴＦ−１１１６ＳＦ、ＴＦ−１１３１、ＴＦ１１３２、ＴＦ１０２７ＳＦ、ＴＦ−１４４１、ＴＦ−１４４２などを使用することができるが、これにのみ限定されるものではない。
【０１１３】
上記酸化防止剤としては、ヒンダードフェノール系（Ｈｉｎｄｅｒｅｄ  ｐｈｅｎｏｌ）酸化防止剤、アミン系酸化防止剤、チオ系酸化防止剤及びホスフィン系酸化防止剤からなる群より選択される１種以上であってもよいが、これにのみ限定されるものではない。
【０１１４】
上記酸化防止剤の具体的な例としては、リン酸、トリメチルホスフェート又はトリエチルホスフェートのようなリン酸系熱安定剤；２，６−ジ−ｔ−ブチル−ｐ−クレゾール、オクタデシル−３−（４−ヒドロキシ−３，５−ジ−ｔ−ブチルフェニル）プロピオネート、テトラビス［メチレン−３−（３，５−ジ−ｔ−ブチル−４−ヒドロキシフェニル）プロピオネート］メタン、１，３，５−トリメチル−２，４，６−トリス（３，５−ジ−ｔ−ブチル−４−ヒドロキシベンジル）ベンゼン、３，５−ジ−ｔ−ブチル−４−ヒドロキシベンジルホスファイトジエチルエステル、２，２−チオビス（４−メチル−６−ｔ−ブチルフェノール）、２，６−ｇ，ｔ−ブチルフェノール  ４，４'−ブチリデン−ビス（３−メチル−６−ｔ−ブチルフェノール）、４，４'−チオビス（３−メチル−６−ｔ−ブチルフェノール）又はビス［３，３−ビス−（４'−ヒドロキシ−３'−ｔｅｒｔ−ブチルフェニル）ブタン酸］グリコールエステル（Ｂｉｓ［３，３−ｂｉｓ−（４'−ｈｙｄｒｏｘｙ−３'−ｔｅｒｔ−ｂｕｔｙｌｐｈｅｎｙｌ）ｂｕｔａｎｏｉｃａｃｉｄ］ｇｌｙｃｏｌ  ｅｓｔｅｒ）のようなヒンダードフェノール（Ｈｉｎｄｅｒｅｄ  ｐｈｅｎｏｌ）系一次酸化防止剤；フェニル−α−ナフチルアミン、フェニル−β−ナフチルアミン、Ｎ，Ｎ'−ジフェニル−ｐ−フェニレンジアマン又はＮ，Ｎ'−ジ−β−ナフチル−ｐ−フェニレンジアマンのようなアミン系二次酸化防止剤；ジラウリルジスルフィド、ジラウリルチオプロピオネート、ジステアリルチオプロピオネート、メルカプトベンゾチアゾール又はテトラメチルチウラムジスルフィドテトラビス［メチレン−３−（ラウリルチオ）プロピオネート］メタンなどのＴｈｉｏ系二次酸化防止剤；又はトリフェニルホスファイト、トリス（ノニルフェニル）ホスファイト、トリイソデシルホスファイト、ビス（２，４−ジブチルフェニル）ペンタエリスリトールジホスファイト（Ｂｉｓ  （２，４−ｄｉｔｂｕｔｙｌｐｈｅｎｙｌ）Ｐｅｎｔａｅｒｙｔｈｒｉｔｏｌ  Ｄｉｐｈｏｓｐｈｉｔｅ）又は（１，１'−ビフェニル）−４，４'−ジイルビス亜ホスホン酸テトラキス［２，４−ビス（１，１−ジメチルエチル）フェニル］エステル（（１，１'−Ｂｉｐｈｅｎｙｌ）−４，４'−Ｄｉｙｌｂｉｓｐｈｏｓｐｈｏｎｏｕｓ  ａｃｉｄ  ｔｅｔｒａｋｉｓ［２，４−ｂｉｓ（１，１−ｄｉｍｅｔｈｙｌｅｔｈｙｌ）ｐｈｅｎｙｌ］  ｅｓｔｅｒ）のようなホスファイト系二次酸化防止剤が挙げられる。
【０１１５】
上記紫外線吸収剤としては、２−（３−ｔ−ブチル−５−メチル−２−ヒドロキシフェニル）−５−クロロ−ベンゾトリアゾール、アルコキシベンゾフェノンなどを使用することができるが、これに限定されず、当業界で一般に使用されるものがいずれも使用されることができる。
【０１１６】
上記熱重合防止剤としては、例えばｐ−アニソール、ヒドロキノン、ピロカテコール（ｐｙｒｏｃａｔｅｃｈｏｌ）、ｔ−ブチルカテコール（ｔ−ｂｕｔｙｌ  ｃａｔｅｃｈｏｌ）、Ｎ−ニトロソフェニルヒドロキシルアミンアンモニウム塩、Ｎ−ニトロソフェニルヒドロキシルアミンアルミニウム塩、ｐ−メトキシフェノール、ジ−ｔ−ブチル−ｐ−クレゾール、ピロガロール、ベンゾキノン、４，４−チオビス（３−メチル−６−ｔ−ブチルフェノール）、２，２−メチレンビス（４−メチル−６−ｔ−ブチルフェノール）、２−メルカプトイミダゾール及びフェノチアジン（ｐｈｅｎｏｔｈｉａｚｉｎｅ）からなる群より選択された１種以上を含むことができるが、これらにのみ限定されるものではなく、当該技術分野に一般に知られているものを含むことができる。
【０１１７】
上記分散剤は、あらかじめ顔料を表面処理する形態で顔料に内部添加させる方法、又は顔料に外部添加させる方法で使用することができる。上記分散剤としては、化合物型、ノニオン性、アニオン性又はカチオン性分散剤を使用することができ、フッ素系、エステル系、カチオン系、アニオン系、ノニオン系、両性界面活性剤などが挙げられる。これらはそれぞれ又は２種以上を組み合わせて使用されることができる。
【０１１８】
具体的に、上記分散剤は、ポリアルキレングリコール及びこれのエステル、ポリオキシアルキレン多価アルコール、エステルアルキレンオキシド付加物、アルコールアルキレンオキシド付加物、スルホン酸エステル、スルホン酸塩、カルボン酸エステル、カルボン酸塩、アルキルアミドアルキレンオキシド付加物及びアルキルアミンからなる群より選択された１種以上があるが、これに限定されるものではない。
【０１１９】
上記レベリング剤としては、ポリマー性であるか非ポリマー性であってもよい。ポリマー性のレベリング剤の具体的な例としては、ポリエチレンイミン、ポリアミドアミン、アミンとエポキシドの反応生成物が挙げられ、非ポリマー性のレベリング剤の具体的な例としては、非ポリマー硫黄含有及び非ポリマー窒素含有化合物を含むが、これに限定されず、当業界で一般に使用されるものがいずれも使用されることができる。
【０１２０】
本明細書の一実施態様によれば、上記樹脂組成物を含むカラーフィルターを提供する。
【０１２１】
上記カラーフィルターは、上記色材組成物を含む樹脂組成物を用いて製造されることができる。上記樹脂組成物を基板上に塗布してコーティング膜を形成し、上記コーティング膜を露光、現像及び硬化することによりカラーフィルターを形成することができる。
【０１２２】
上記塗布方法としては、特に制限されないが、スプレー法、ロールコート法、スピンコート法などを使用することができ、一般にスピンコート法を広く使用する。また、塗布膜を形成した後、場合によって減圧下に残留溶媒を一部除去することができる。
【０１２３】
本明細書に係る樹脂組成物を硬化させるための光源としては、例えば波長が２５０ｎｍから４５０ｎｍの光を発散する水銀蒸気アーク（ａｒｃ）、炭素アーク、Ｘｅアークなどがあるが、必ずしもこれに限定されるものではない。
【０１２４】
本明細書に係る樹脂組成物は、薄膜トランジスタ液晶表示装置（ＴＦＴ  ＬＣＤ）カラーフィルター製造用顔料分散型感光材、薄膜トランジスタ液晶表示装置（ＴＦＴ  ＬＣＤ）又は有機発光ダイオードのブラックマトリクス形成用感光材、オーバーコート層形成用感光材、コラムスペーサー感光材、光硬化型塗料、光硬化性インク、光硬化性接着剤、印刷版、プリント配線板用感光材、プラズマディスプレイパネル（ＰＤＰ）用感光材などに使用することができ、その用途は特に制限しない。
【０１２５】
本明細書の一実施態様に係る樹脂組成物は、耐熱性に優れ、熱処理による色の変化が少なくて、カラーフィルター製造時の硬化過程によっても色再現率が高く、輝度及びコントラストの高いカラーフィルターを提供することができる。
【０１２６】
上記基板は、ガラス板、シリコンウェーハ及びポリエーテルサルホン（Ｐｏｌｙｅｔｈｅｒｓｕｌｆｏｎｅ、ＰＥＳ）、ポリカーボネート（Ｐｏｌｙｃａｒｂｏｎａｔｅ、ＰＣ）などのプラスチック基材の板などであってもよく、その種類が特に制限されるものではない。
【０１２７】
上記カラーフィルターは、赤色パターン、緑色パターン、青色パターン、ブラックマトリクスを含むことができる。
【０１２８】
また一つの実施態様によれば、上記カラーフィルターは、オーバーコート層をさらに含むことができる。
【０１２９】
カラーフィルターのカラーピクセルの間にはコントラストを向上する目的でブラックマトリクスと呼ばれる格子状の黒色パターンを配置することができる。ブラックマトリクスの材料として、クロムを使用することができる。この場合、クロムをガラス基板全体に蒸着させてエッチング処理によってパターンを形成する方式を用いることができる。ところが、工程上の高コスト、クロムの高反射率、クロム廃液による環境汚染を考慮して、微細加工が可能な顔料分散法による樹脂ブラックマトリクスを使用することができる。
【０１３０】
本明細書の一実施態様に係るブラックマトリクスは、色材としてブラック顔料又はブラック染料を使用することができる。例えば、カーボンブラックを単独で使用するか、カーボンブラックと着色顔料とを混合して使用することができ、このとき、遮光性が足りない着色顔料を混合するから相対的に色材の量が増加しても、膜の強度又は基板に対する密着性が低下しない長所がある。
【０１３１】
本明細書に係るカラーフィルターを含むディスプレイ装置を提供する。
【０１３２】
上記ディスプレイ装置は、プラズマディスプレイパネル（Ｐｌａｓｍａ  Ｄｉｓｐｌａｙ  Ｐａｎｅｌ、ＰＤＰ）、発光ダイオード（Ｌｉｇｈｔ  Ｅｍｉｔｔｉｎｇ  Ｄｉｏｄｅ、ＬＥＤ）、有機発光素子（Ｏｒｇａｎｉｃ  Ｌｉｇｈｔ  Ｅｍｉｔｔｉｎｇ  Ｄｉｏｄｅ、ＯＬＥＤ）、液晶表示装置（Ｌｉｑｕｉｄ  Ｃｒｙｓｔａｌ  Ｄｉｓｐｌａｙ、ＬＣＤ）、薄膜トランジスタ液晶表示装置（Ｔｈｉｎ  Ｆｉｌｍ  Ｔｒａｎｓｉｓｔｏｒ−  Ｌｉｑｕｉｄ  Ｃｒｙｓｔａｌ  Ｄｉｓｐｌａｙ、ＬＣＤ−ＴＦＴ）及び陰極線管（Ｃａｔｈｏｄｅ  Ｒａｙ  Ｔｕｂｅ、ＣＲＴ）のうちいずれか一つであってもよい。
【０１３３】
以下、実施例を挙げて本明細書を詳細に説明する。下記実施例は本明細書を説明するためのものであって、本明細書の範囲は下記の特許請求の範囲に記載された範囲並びにその置換及び変更を含み、実施例の範囲に限定されない。
【０１３４】
製造例
製造例１．化合物１の製造
【化４８】
2018028072.tif 000049
ピリジン７００ｇにＢ−１  １１．５９（１５．２３ｍｍｏｌ）とＡ−１  ２．５ｇ（１５．２３ｍｍｏｌ）を入れて、常温で２４時間撹拌させた。反応物を  ＤＩ−Ｗａｔｅｒに入れて、１時間撹拌させた。析出物を減圧下で濾過及び水洗して、  ８０℃で１２時間乾燥させた。その後、乾燥した析出物をカラムクロマトグラフィーを通じて化合物１を得た。
イオン化モード＝：ＡＰＣＩ  ＋：ｍ／ｚ＝９２８［Ｍ＋Ｈ］＋、Ｅｘａｃｔ  Ｍａｓｓ：９２７
【０１３５】
製造例２．化合物２の製造
【化４９】
2018028072.tif 000050
上記製造例１において、Ｂ−１の代わりにＣ−１を使用したことを除いては同一に製造して、化合物２を得た。
イオン化モード＝：ＡＰＣＩ  ＋：ｍ／ｚ＝９８４［Ｍ＋Ｈ］＋、Ｅｘａｃｔ  Ｍａｓｓ：９８３
【０１３６】
製造例３．化合物３の製造
【化５０】
2018028072.tif 000051
上記製造例１において、Ｂ−１の代わりにＤ−１を使用したことを除いては同一に製造して、化合物３を得た。
イオン化モード＝：ＡＰＣＩ  ＋：ｍ／ｚ＝１０４０［Ｍ＋Ｈ］＋、Ｅｘａｃｔ  Ｍａｓｓ：１０３９
【０１３７】
製造例４．化合物４の製造
【化５１】
2018028072.tif 000052
上記製造例１において、Ｂ−１の代わりにＥ−１を使用したことを除いては同一に製造して、化合物４を得た。
イオン化モード＝：ＡＰＣＩ＋：ｍ／ｚ＝１０１２［Ｍ＋Ｈ］＋、Ｅｘａｃｔ  Ｍａｓｓ：１０１１
【０１３８】
製造例５．化合物５の製造
【化５２】
2018028072.tif 000053
上記製造例１において、Ｂ−１の代わりにＦ−１を使用したことを除いては同一に製造して、化合物５を得た。
イオン化モード＝：ＡＰＣＩ＋：ｍ／ｚ＝１０９６［Ｍ＋Ｈ］＋、Ｅｘａｃｔ  Ｍａｓｓ：１０９５
【０１３９】
製造例６．化合物６の製造
【化５３】
2018028072.tif 000054
上記製造例１において、Ｂ−１の代わりにＧ−１を使用したことを除いては同一に製造して、化合物６を得た。
イオン化モード＝：ＡＰＣＩ＋：ｍ／ｚ＝１０９６［Ｍ＋Ｈ］＋、Ｅｘａｃｔ  Ｍａｓｓ：１０９５
【０１４０】
製造例７．化合物７の製造
上記製造例１において、Ａ−１の代わりにＡ−２（
【化５４】
2018028072.tif 000055
）を使用したことを除いては同一に製造して、
【化５５】
2018028072.tif 000056
（化合物７）を製造した。
【０１４１】
製造例８．化合物８の製造
上記製造例２において、Ａ−１の代わりにＡ−２（
【化５６】
2018028072.tif 000057
）を使用したことを除いては同一に製造して、
【化５７】
2018028072.tif 000058
（化合物８）を製造した。
【０１４２】
製造例９．化合物９の製造
上記製造例３において、Ａ−１の代わりにＡ−２（
【化５８】
2018028072.tif 000059
）を使用したことを除いては同一に製造して、
【化５９】
2018028072.tif 000060
（化合物９）を製造した。
【０１４３】
製造例１０．化合物１０の製造
上記製造例４において、Ａ−１の代わりにＡ−２（
【化６０】
2018028072.tif 000061
）を使用したことを除いては同一に製造して、
【化６１】
2018028072.tif 000062
（化合物１０）を製造した。
【０１４４】
製造例１１．化合物１１の製造
上記製造例５において、Ａ−１の代わりにＡ−２（
【化６２】
2018028072.tif 000063
）を使用したことを除いては同一に製造して、
【化６３】
2018028072.tif 000064
（化合物１１）を製造した。
【０１４５】
製造例１２．化合物１２の製造
上記製造例６において、Ａ−１の代わりにＡ−２（
【化６４】
2018028072.tif 000065
）を使用したことを除いては同一に製造して、
【化６５】
2018028072.tif 000066
（化合物１２）を製造した。
【０１４６】
比較化合物１
【化６６】
2018028072.tif 000067
比較化合物２
【化６７】
2018028072.tif 000068
上記比較化合物１はＢａｓｉｃ  ｂｌｕｅ７であり、比較化合物２はローダミン６Ｇである。
【０１４７】
実施例
下記表１のような割合で色材組成物を作製した。化合物の投与単位はグラム（ｇ）である。
【０１４８】
【表１】
2018028072.tif 000069
【０１４９】
基板の作製
上記合成によって製造された化合物をガラス（５×５ｃｍ）上にスピンコート（ｓｐｉｎｃｏａｔｉｎｇ）し、１００℃で１００秒間プリペーク（ｐｒｅｂａｋｅ）を実施して、フィルムを形成させた。フィルムを形成させた基板とフォトマスク（ｐｈｏｔｏ  ｍａｓｋ）との間の間隔を２５０μｍとし、露光機を用いて基板全面に４０ｍＪ／ｃｍ２の露光量で照射した。
【０１５０】
その後、露光された基板を現像液（ＫＯＨ、０．０５％）に６０秒間現像し、２３０℃で２０分間ポストベーク（ｐｏｓｔ  ｂａｋｅ）して基板を作製した。
【０１５１】
耐熱性の評価
上記のような条件で作製されたプリベーク（ｐｒｅｂａｋｅ）基板を分光器（ＭＣＰＤ；大塚社）を用いて３８０ｎｍから７８０ｎｍの範囲の可視光領域の透過率スペクトルを得た。また、プリベーク（ｐｒｅｂａｋｅ）基板をさらに２３０℃で２０分間ポストベーク（ｐｏｓｔ  ｂａｋｅ）して、同じ装備と測定範囲で透過率スペクトルを得た。
【０１５２】
得られた透過率スペクトルとＣ光源バックライトを用い、得られた値Ｅ（Ｌ＊，ａ＊，ｂ＊）を用いて△Ｅａｂを計算し、下記表２に示す。
ΔＥ（Ｌ＊，ａ＊，ｂ＊）＝｛（ΔＬ＊）２＋（Δａ＊）２＋（Δｂ＊）２｝１／２
【０１５３】
ΔＥの値が小さいということは、色耐熱性に優れていることを意味する。
【０１５４】
実施例１から６によって製造された基板と比較例１及び２によって製造された基板に対して、耐熱性を測定した結果を表２に示す。表２に示されるように、実施例１から６によって製造された基板が比較例１及び２のものに比べて色変化（△Ｅａｂ）が小さいことを確認した。
【０１５５】
【表２】
2018028072.tif 000070